"少なくとも1つのおよび好ましくは1つのスペーサ基Spによって共に結合された少なくとも1つの基Qおよび少なくとも1つの基Aを含む化合物であって、式中:-Qがアゾジカルボニル官能を含み、-Aが少なくとも1つの窒素原子を含む会合性の基を含み、-SpがQとAとの間に結合を形成する原子または原子の群である化合物。会合性の基がイミダゾリジニル、トリアゾリル、ウレイル、ビスウレイルおよびウレイドピリミジル基より選択される、請求項1に記載の化合物。請求項1または2に記載の化合物であって、会合性の基が以下の式IIからVI:の1つに相当し、式中:-Rがヘテロ原子を場合により含有することができる炭化水素ベースの基を示し、-Xが、酸素または硫黄原子、好ましくは酸素原子を示す化合物。請求項1から3のいずれか一項に記載の化合物であって、式VIIW-CO-N=N-CO-Sp-AVIIによって表され、式中:-Aが少なくとも1つの窒素原子を含む会合性の基であり、-Spがアゾジカルボニル官能基を会合性の基Aに結合する2価スペーサ基であり、-Wが式:R’-Z-式中:-Zは、酸素もしくは硫黄原子または-NHもしくは-NR’基を表し、-R’は、C1-C20アルキル基、好ましくはC1-C6アルキル、および完全に好ましくはC1-C4アルキル、例えばメチルもしくはエチルを表す。の基、または式:-Sp’-A’式中:Sp’は、Spと同じであり得るかまたは異なり得て、アゾジカルボニル官能基を別の会合性の基A’に結合する2価スペーサ基であり、A’は、Aと同じであり得るかまたは異なり得て、少なくとも1つの窒素原子を含む会合性の基である。の基を表し、-A、SpおよびSp’は1つ以上のヘテロ原子を含み得る化合物。請求項1から4のいずれか一項に記載の化合物であって、式VIIIまたはIX:R’-Z-CO-N=N-CO-Sp-AVIIIまたはA’-Sp’-CO-N=N-CO-Sp-AIXによって表され、式中:R’、Z、Sp、A、Sp’およびA’が請求項1から4で定義された通りであり、ならびにA、SpおよびSp’は1つ以上のヘテロ原子を含み得る化合物。請求項1から5のいずれか一項に記載の化合物であって、以下の式VIIIまたはIX:によって表され、式中:-Yが、メチレン基、酸素原子、硫黄原子および-NH-基より選択される2価基を表し、ならびに-Rが、C1-C6アルコキシ基、好ましくはC1-C4アルコキシ基および完全に好ましくはメトキシルまたはエトキシルを表す化合物。スペーサ基SpまたはSp’が、窒素、硫黄、ケイ素または酸素原子より選択される1つ以上のヘテロ原子を場合により含む、直鎖または分枝C1-C24、好ましくはC1-C10アルキル鎖、さらに優先的には直鎖C1-C6アルキル鎖である、請求項1から6のいずれか一項に記載の化合物。スペーサ基SpまたはSp’が、-CH2y-、-NH-CH2y-および-O-CH2y-より選ばれ、yが1から6の整数である、請求項1から7のいずれか一項に記載の化合物。請求項1から8のいずれか一項に記載の化合物であって、以下の式XIIからXVの化合物:より選択される、化合物。従って本発明の目的は、反応性官能基を含まないポリマーにも適用可能なポリマーを修飾するための代わりの方法を提案することである。本目的は、発明者らが、少なくとも1つの会合性の基および少なくとも1つの反応性基の両方を含む新規分子であって、少なくとも1つの二重結合を含むポリマーを、問題のポリマーが反応性官能基を含む必要なしに修飾することを可能にする新規分子を見出したことにより達成される。本発明の主題は少なくともおよび好ましくは1つのスペーサ基Spによって共に結合された少なくとも1つの基Qおよび少なくとも1つの基Aを含む化合物であって、ここで:-Qはアゾジカルボニル単位を含み、-Aは少なくとも1つの窒素原子を含む会合性の基を含み、-SpはQとAとの間に結合を形成する原子または原子の群である。上で定義したような化合物がグラフトされたポリマーは充填剤と混合され;前記化合物は充填剤との間に不安定な結合のみを確立して、強すぎるポリマー-充填剤相互作用が引き起こされ得るという欠点を伴わずに、ポリマーの最終特性に有益である、良好なポリマー-充填剤相互作用を与えることができる。会合性の基という用語は、水素、イオン性および/または疎水性結合を介して相互に会合することができる基を意味するものである。本発明の好ましい一実施形態によれば、これらは水素結合を介して会合することができる基である。会合性の基が水素結合を介して会合できる場合、各会合性の基は、2つの同じ会合性の基が自己相補的であり、少なくとも2つの水素結合を形成することによって共に会合できるように、水素結合に関して少なくとも1つのドナー部位および1つのアクセプタ部位を含む。基Q、スペーサ基および結合性基を含む、本発明による化合物は、例えば以下の式Ia:A-Sp-QIaによって表すことができる。基Q、スペーサ基および2個の結合性基を含む、本発明による化合物は、例えば以下の式Ib:によって表すことができる。同様に、2個の基Q、スペーサ基および会合性の基を含む、本発明による化合物は、例えば以下の式Ic:によって表すことができる。同じ原則に従って、2個の基Q、スペーサ基および2個の会合性の基を含む、本発明による化合物は、例えば以下の式Id:によって表すことができる。好ましくは、会合性の基はイミダゾリジニル、ウレイル、ビスウレイル、ウレイドピリミジルおよびトリアゾリル基より選択される。好ましくは、基Aは、以下の式IIからVI:の1つに相当し、式中:-Rは、ヘテロ原子を場合により含有することができる炭化水素ベースの基を示し、-Xは、酸素または硫黄原子、好ましくは酸素原子を示す。好ましくは、基Aは、一般に5または6個の原子を含有する二窒素含有または三窒素含ヘテロ環を含み、該ヘテロ環は好ましくは二窒素含有であり、少なくとも1つのカルボニル官能基を含む;なおさらに好ましくは、基Aは式IIのイミダゾリジニル基を含む。基Qは、好ましくは式:W-CO-N=N-CO-に相当するアゾジカルボニル基を含み、式中、Wは式:R’-Z-式中:-Zは、酸素もしくは硫黄原子または-NHもしくは-NR’基を表し、-R’は、C1-C20アルキル基、好ましくはC1-C6アルキル、および完全に好ましくはC1-C4アルキル、例えばメチルもしくはエチルを表す。の基、または式:-Sp’-A’式中:Sp’は、Spと同じであり得るかまたは異なり得て、アゾジカルボニル官能基を別の会合性の基A’に結合する2価スペーサ基であり、A’は、Aと同じであり得るかまたは異なり得て、少なくとも1つの窒素原子を含む会合性の基である。の基を表し、-A、SpおよびSp’は1つ以上のヘテロ原子を含み得る。好ましくは、本発明の主題である化合物は、式VIIW-CO-N=N-CO-Sp-AVIIによって表され、式中-Aは少なくとも1つの窒素原子を含む会合性の基であり、-Spはアゾジカルボニル官能基を会合性の基Aに結合する2価スペーサ基であり、-Wは先に定義した通りであり、-A、SpおよびSp’は1つ以上のヘテロ原子を含み得る。本発明の主題である化合物は、式VIIIまたはIX:R’-Z-CO-N=N-CO-Sp-AVIIIまたはA’-Sp’-CO-N=N-CO-Sp-AIXによって表され、式中:R’、Z、Sp、A、Sp’およびA’は先に定義した通りであり、A、SpおよびSp’は1つ以上のヘテロ原子を含むことができる。スペーサ基Spによって、少なくとも1つの基Qおよび/または少なくとも1つの会合性の基を結合することが可能となり、このためスペーサ基Spは本質的に公知のいずれの種類でもよい。しかし、スペーサ基は、本発明による化合物の基Qおよび会合性の基をほとんどまたは全く妨害してはならない。従って前記スペーサ基は、基Qに対して不活性である基と見なされ、基Qは好ましくは、この基と反応することができるいずれのアルケニル官能基も有さない。スペーサ基は、好ましくは直鎖、分枝または環式炭化水素ベースの鎖であり、1つ以上の芳香族基および/または1つ以上のヘテロ原子を含有することができる。前記鎖は、置換基が基Qに対して不活性である限り、場合により置換することができる。好ましい一実施形態により、スペーサ基は、窒素、硫黄、ケイ素または酸素原子より選択される1つ以上のヘテロ原子を場合により含む、直鎖または分枝C1-C24、好ましくはC1-C10アルキル鎖、さらに優先的には直鎖C1-C6アルキル鎖である。完全に好ましくは、スペーサ基SpまたはSp’は-CH2y-、-NH-CH2y-および-O-CH2y-より選ばれ、yは1から6の整数である。好ましくは、本発明の主題である化合物は、以下の式XまたはXIの化合物:より選ばれ、式中:-Yは、メチレン基、酸素原子、硫黄原子および-NH-基より選択される2価基を表し、-Rは、C1-C6アルコキシ基、好ましくはC1-C4アルコキシル基および完全に好ましくはメトキシルまたはエトキシルを表す。なおさらに優先的には、本発明による化合物は、以下の式XIIからXVの化合物より選ぶことができる:本発明の主題である化合物は、以下の一般スキームにより3つのステップで:またはさもなければ以下の反応スキームに従うジアルキルアゾジカルボキシラートもしくはジアルキルヒドラゾジカルボキシラートとの直接反応によって、調製することができる:以下の実施例は例示のために与えられているが、以下に記載するものに対して他の合成経路または改良を想定することが可能である。[実施例1]E-エチル2-2-2-オキソイミダゾリジン-1-イルエチルカルバモイルジアゼンカルボキシラートの調製aN-2-2-オキソイミダゾリジン-1-イルエチル-1H-イミダゾール-1-カルボキサミドの調製N-2-2-オキソイミダゾリジン-1-イルエチル-1H-イミダゾール-1-カルボキサミドは、以下の手順に従って調製される:カルボニルジイミダゾール64.2g、0.4molを1-2-アミノエチルイミダゾリジン-2-オン46.5g、0.36molの無水アセトニトリル750ml溶液に、一度に添加する。次に反応媒体を周囲温度にて3から5時間撹拌する。得られた沈殿を濾過除去して、フィルタ上で無水アセトニトリル40mlで3回および石油エーテル50mlで2回、40/60°C画分によって洗浄し、最後に周囲温度にて10-15時間乾燥させる。融点154°Cの白色固体74.5g、収率93を得る。モル純度は88molである1HNMR。1H、13C、15NNMRキャラクタリゼーション使用した溶媒:DMSO-1Hでは2.44ppm、13Cでは39.5ppmおよび15Nではsr=19238.46におけるDMSOの信号に基づいて較正bエチル2-2-2-オキソイミダゾリジン-1-ylエチルカルバモイルヒドラジンカルボキシラートの調製エチルヒドラジンカルボキシラート38.0g、0.36molを無水アセトニトリル750ml中のN-2-2-オキソイミダゾリジン-1-イルエチル-1H-イミダゾール-1-カルボキサミド74.0g、0.33mol、NMRにより純度88molに、一度に添加する。反応媒体を70-75°Cにて3時間、次に周囲温度にて2-3時間撹拌する。沈殿を濾過除去して、アセトニトリル50mlで2回および石油エーテル50mlで2回、40/60°C画分で洗浄し、最後に周囲温度にて10-15時間乾燥させる。融点179°Cの白色固体79.6g、収率93を得る。モル純度は99超である1HNMR。1H、13C、15NNMRキャラクタリゼーションプロトン8、10および11はNH基であるため、これの1H化学シフトは正確に帰属できない。13C化学シフトは基8に相当する。使用した溶媒:DMSO-1Hでは2.44ppm、13Cでは39.5ppmおよび15Nではsr=19238.46におけるDMSOの信号に基づいて較正cエチル2-2-2-オキソイミダゾリジン-1-イルエチルカルバモイルジアゼンカルボキシラート、本発明による化合物の調製ジクロロメタン100ml中のN-ブロモスクシンイミド6.87g、0.039molをジクロロメタン200ml中のピリジン3.05g、0.039molおよびヒドラジンカルボキシラート10.00g、0.039molの混合物に、一度に添加して、5-10°Cまで冷却する。反応媒体を10°Cにて1時間撹拌して、次に有機相を水150mlで2回で洗浄する。次に有機相をNa2SO4上で15分脱水して、次に溶媒を減圧下でТ浴18°C、40-50mbarで蒸発除去する。ジエチルエーテル300mlを添加して、反応媒体を周囲温度にて30-40分撹拌する。得られた沈殿を濾過除去して、フィルタ上でジエチルエーテル40mlで3回によって洗浄し、最後に周囲温度にて10-15時間乾燥させる。融点122°Cの黄色固体6.95g、収率70を得る。モル純度は95超である1HNMR。1H、13CNMRキャラクタリゼーションを下の表1に示す。プロトン2および7はNH基であるため、これの1H化学シフトは正確に帰属できない。使用した溶媒:DMSO-1Hでは2.44ppm、13Cでは39.5ppmにおけるDMSOの信号に基づいて較正[実施例2]UDETAからの3ステップでのN1,N2-ビス2-2-オキソイミダゾリジン-1-イルエチルジアゼン-1,2-ジカルボキサミドの調製aN1,N2-ビス2-2-オキソイミダゾリジン-1-イルエチルヒドラジン-1,2-ジカルボキサミドSI-BIM-02の調製:ヒドラジン水和物0.50g、0.01molを無水アセトニトリル100ml中のN-2-2-オキソイミダゾリジン-1-イルエチル-1H-イミダゾール-1-カルボキサミド4.46g、0.02mol、NMRにより純度86mol[実施例1の生成物]に、一度に添加する。反応媒体を70-75°Cにて3時間、次に周囲温度にて1-2時間撹拌する。沈殿を濾過除去して、アセトニトリル25mlおよび石油エーテル50ml、40/60°C画分で洗浄し、最後に周囲温度にて10-15時間乾燥させる。融点232°Cの白色固体3.16g、0.009mol、収率92を得る。モル純度は90である1HNMR。DMSO中の1Hおよび13CNMRキャラクタリゼーションを表2に示し、D2O中の1Hおよび13CNMRキャラクタリゼーションを表3に示す:使用した溶媒:DMSO-1Hでは2.44ppm、13Cでは39.5ppmにおけるDMSOの信号に基づいて較正使用した溶媒:D2O-1Hでは4.7ppm、13Cではsr=0における水の信号に基づいて較正bN1,N2-ビス2-2-オキソイミダゾリジン-1-イルエチルジアゼン-1,2-ジカルボキサミド、本発明による化合物の調製N-ブロモスクシンイミド0.534g、0.003molをピリジン0.237g、0.003mol、N1,N2-ビス2-2-オキソイミダゾリジン-1-イルエチルヒドラジン-1,2-ジカルボキサミド1.03g、0.003molおよびジクロロメタン50mlの混合物に周囲温度にて一度に添加する。反応媒体を周囲温度にて1時間撹拌する。沈殿を濾過除去して、フィルタ上でジクロロメタン10mlによって洗浄し、1時間乾燥させる。沈殿を水20mlで15分処理して、濾過し、水20mlおよび石油エーテル20mlで再度洗浄して、最後に周囲温度にて10-15時間乾燥させる。融点208°C分解の薄黄色固体0.62g、0.002mol、収率61を得る。モル純度は90である1HNMR。1Hおよび13CNMRキャラクタリゼーションを表4に示す。使用した溶媒:DMSO-1Hでは2.44ppm、13Cでは39.5ppmにおけるDMSOの信号に基づいて較正[実施例3]UDETAからの1ステップでのN1,N2-ビス2-2-オキソイミダゾリジン-1-イルエチルジアゼン-1,2-ジカルボキサミドの調製1-2-アミノエチルイミダゾリジン-2-オン1.29g、0.010molをエタノール20ml中のジイソプロピルアゾ-1,2-ジカルボキシラート1.01g、0.005molの混合物に、一度に周囲温度にて添加する。反応媒体は、周囲温度にて1時間撹拌する。沈殿を濾過除去して、エタノール20ml、水50mlおよび石油エーテル20mlで洗浄し、次に周囲温度にて10-15時間乾燥させる。融点193°C分解の薄黄色固体1.26g、0.004mol、収率74を得る。1HNMRによる純度は87molである。"